(57)【要約】【課題】  高感度で、本発明は、遮光性に優れ、スカムが無くパターニングできる感光性樹脂組成物並びに半導体装置及び表示素子を提供する。【解決手段】  アルカリ可溶性樹脂（Ａ）、感光材（Ｂ）及び熱処理によって遮光性が発現できる物質（Ｃ）からなる感光性樹脂組成物で、アルカリ可溶性樹脂としてはポリアミド樹脂が好ましい。熱処理によって遮光性が発現できる物質としては、熱処理によって黒色となるメラニン色素前駆体が好ましく、メラニン色素前駆体としては、チロシン、ドーパ、ドーパキノン、ロイコドーパクロム、ドーパクロム、５，６−ジヒドロキシインドール、インドール−５，６−キノン等を用いることができる。【特許請求の範囲】
【請求項１】
アルカリ可溶性樹脂（Ａ）、感光材（Ｂ）及び熱処理によって遮光性が発現できる物質（Ｃ）を含んでなることを特徴とする感光性樹脂組成物。
【請求項２】
アルカリ可溶性樹脂（Ａ）がポリアミド樹脂である請求項１記載の感光性樹脂組成物。
【請求項３】
ポリアミド樹脂が、ポリベンゾオキサゾール前駆体構造、ポリアミド酸構造又はポリアミド酸エステル構造をそれぞれ単独又は２種類以上含んでなるポリアミド樹脂である請求項２記載の感光性樹脂組成物。
【請求項４】
アルカリ可溶性樹脂（Ａ）が下記一般式（１）で表される構造である請求項１〜３のいずれか１項に記載の感光性樹脂組成物。
【化１】
2005266420.tif 000023
【請求項５】
熱処理によって遮光性が発現できる物質（Ｃ）が、メラニン色素前駆体である請求項１〜４のいずれか１項に記載の感光性樹脂組成物。
【請求項６】
感光材（Ｂ）がキノンジアジド化合物及び／又はジヒドロピリジン化合物を含んでなる請求項１〜５のいずれか１項に記載の感光性樹脂組成物。
【請求項７】
請求項１〜６のいずれか１項に記載の感光性樹脂組成物を用いて製作されてなることを特徴とする半導体装置。
【請求項８】
請求項１〜６のいずれか１項に記載の感光性樹脂組成物を用いて製作されてなることを特徴とする表示素子。
【請求項９】
請求項１〜６のいずれか１項に記載の感光性樹脂組成物を加熱脱水閉環後の膜厚が、０．１〜３０μｍになるように半導体素子上に塗布し、プリベーク、露光、現像、必要に加熱して得られることを特徴とする半導体装置の製造方法。
【請求項１０】
請求項１〜６のいずれか１項に記載の感光性樹脂組成物を加熱脱水閉環後の膜厚が、０．１〜３０μｍになるように表示素子用基板上に塗布し、プリベーク、露光、現像、必要に加熱して得られることを特徴とする表示素子の製造方法。
【発明の詳細な説明】
【技術分野】
【０００１】
本発明は、感光性樹脂組成物並びにそれを用いた半導体装置及び表示素子に関するものである。
【背景技術】
【０００２】
従来、半導体素子の表面保護膜、層間絶縁膜には、耐熱性に優れ又卓越した電気特性、機械特性等を有するポリベンゾオキサゾール樹脂やポリイミド樹脂が用いられている。一方、プロセスを簡略化するため、それらポリベンゾオキサゾール樹脂やポリイミド樹脂の前駆体に感光材のジアゾキノン化合物と組み合わせた感光性樹脂も使用されている（例えば、特許文献１参照）。この感光性樹脂組成物の現像メカニズムは、未露光部ではジアゾキノン化合物のポリベンゾオキサゾール樹脂やポリイミド樹脂などの樹脂へ溶解抑止効果によってアルカリ水溶液に難溶となる。一方、露光部ではジアゾキノン化合物が化学変化を起こし、アルカリ水溶液に可溶となる。この露光部と未露光部との溶解性の差を利用し、露光部を溶解除去することにより未露光部のみの塗膜パターンの作成が可能となるものである。これら感光性樹脂はパターン作成の後、熱硬化を行い環化させポリベンゾオキサゾール樹脂やポリイミド樹脂の変換する。これらの熱硬化後の膜は茶褐色をしており、半導体素子の回路は透過して見える。しかし最近では回路設計の機密性の観点より、不透明なポジ型感光性樹脂の要求がある。
一方、表示素子の分野では、パソコンや大型テレビの需要から液晶表示装置、有機ＥＬ表示装置、プラズマ表示装置が普及し始めている。それら表示素子に用いられるブラックマトリックスは各着色画素間に用いられ、コントラスト向上や光によるトランジスタ特性劣化の防止のために用いられる重要な材料である。ブラックマトリックス材料は一般的には金属クロム系の薄膜が用いられてきたが、近年、樹脂に黒色となる顔料を加えた感光性の樹脂ブラックマトリックスが使われだしている。一般的にはアクリル樹脂に顔料、開始剤、架橋剤をくわえたものであるが、これらのアクリル樹脂系のブラックマトリックスは、現像液に溶けない顔料を多量に入れているため、現像性が悪くパターンの底部にスカムとして残ったり、現像時間が極端に長くなったりして、実用性に問題がある。
【特許文献１】特公平１−４６８６２号公報
【発明の開示】
【発明が解決しようとする課題】
【０００３】
本発明の目的は、遮光性に優れ、スカムが無くパターニングできる感光性樹脂組成物並びに半導体装置及び表示素子を提供するものである。
【課題を解決するための手段】
【０００４】
このような目的は、下記［１］〜［１０］に記載の本発明により達成される。
［１］  アルカリ可溶性樹脂（Ａ）、感光材（Ｂ）及び熱処理によって遮光性が発現できる物質（Ｃ）を含んでなることを特徴とする感光性樹脂組成物。
［２］  アルカリ可溶性樹脂（Ａ）がポリアミド樹脂である［１］項記載の感光性樹脂組成物。
［３］  ポリアミド樹脂が、ポリベンゾオキサゾール前駆体構造、ポリアミド酸構造又はポリアミド酸エステル構造をそれぞれ単独又は２種類以上含んでなるポリアミド樹脂である［２］項記載の感光性樹脂組成物。
［４］  アルカリ可溶性樹脂（Ａ）が下記一般式（１）で表される構造である［１］〜［３］項のいずれか１項に記載の感光性樹脂組成物。
【化２】
2005266420.tif 000002
［５］  熱処理によって遮光性が発現できる物質（Ｃ）が、メラニン色素前駆体である［１］〜［４］項のいずれか１項に記載の感光性樹脂組成物。
［６］  感光材（Ｂ）がキノンジアジド化合物及び／又はジヒドロピリジン化合物を含んでなる［１］〜［５］項のいずれか１項に記載の感光性樹脂組成物。
［７］  ［１］〜［６］項のいずれか１項に記載の感光性樹脂組成物を用いて製作されてなることを特徴とする半導体装置。
［８］  ［１］〜［６］項のいずれか１項に記載の感光性樹脂組成物を用いて製作されてなることを特徴とする表示素子。
［９］  ［１］〜［６］項のいずれか１項に記載の感光性樹脂組成物を加熱脱水閉環後の膜厚が、０．１〜３０μｍになるように半導体素子上に塗布し、プリベーク、露光、現像、必要に加熱して得られることを特徴とする半導体装置の製造方法。
［１０］  ［１］〜［６］項のいずれか１項に記載の感光性樹脂組成物を加熱脱水閉環後の膜厚が、０．１〜３０μｍになるように表示素子用基板上に塗布し、プリベーク、露光、現像、必要に加熱して得られることを特徴とする表示素子の製造方法。
【発明の効果】
【０００５】
本発明に従うと、遮光性に優れ、スカムが無くパターニングできる感光性樹脂組成物並びに半導体装置及び表示素子を得ることが出来る。
【発明を実施するための最良の形態】
【０００６】
本発明で用いるアルカリ可溶性樹脂としては、主鎖又は側鎖に水酸基、カルボキシル基、又はスルホン酸基を持つ樹脂であり、クレゾール型ノボラック樹脂、ポリヒドロキシスチレン、ポリアミド樹脂である。これらの中で好ましいのはポリアミド樹脂である。ポリアミド樹脂としては、ポリベンゾオキサゾール前駆体構造、ポリアミド酸構造又はポリアミド酸エステル構造であって、主鎖又は側鎖に水酸基、カルボキシル基、又はスルホン酸基を有する樹脂である。これらの中で、最終加熱後の耐熱性の点から一般式（１）で示される構造を含むポリアミド樹脂が好ましい。また、これらの樹脂の一部が、閉環し、ポリベンゾオキサゾール構造、ポリイミド構造となっていてもかまわない。
【０００７】
一般式（１）で示される構造を有するポリアミド樹脂のＸは、２〜４価の有機基を表し、またＲ1は、水酸基又はＯ−Ｒ3であり、ｍは０〜２の整数である。各々のＲ1は同一でも異なっていても良い。一般式（１）中のＹは、２〜６価の有機基を表し、Ｒ2は水酸基、カルボキシル基、Ｏ−Ｒ3又はＣＯＯ−Ｒ3であり、ｎは０〜４の整数である。各々のＲ2は同一でも異なっていても良い。ここでＲ3は炭素数１〜１５の有機基である。但し、Ｒ1として水酸基がない場合は、Ｒ2は少なくとも１つはカルボキシル基でなければならない。又Ｒ2としてカルボキシル基がない場合は、Ｒ1は少なくとも１つは水酸基でなければならない。
【０００８】
一般式（１）で示される構造を含むポリアミド樹脂は、例えば、Ｘの構造を有するジアミン或いはビス（アミノフェノール）、２，４−ジアミノフェノール等から選ばれる化合物とＹの構造を有するテトラカルボン酸無水物、トリメリット酸無水物、ジカルボン酸或いはジカルボン酸ジクロライド、ジカルボン酸誘導体、ヒドロキシジカルボン酸、ヒドロキシジカルボン酸誘導体等から選ばれる化合物とを反応して得られるものである。なお、ジカルボン酸の場合には反応収率等を高めるため、１−ヒドロキシ−１，２，３−ベンゾトリアゾール等を予め反応させた活性エステル型のジカルボン酸誘導体を用いてもよい。
【０００９】
一般式（１）で示される構造を含むポリアミド樹脂において、Ｘの置換基としてのＯ−Ｒ3、Ｙの置換基としてのＯ−Ｒ3、ＣＯＯ−Ｒ3は、水酸基、カルボキシル基のアルカリ水溶液に対する溶解性を調節する目的で、炭素数１〜１５の有機基であるＲ3で保護された基であり、必要により水酸基、カルボキシル基を保護しても良い。Ｒ3の例としては、ホルミル基、メチル基、エチル基、プロピル基、イソプロピル基、ターシャリーブチル基、ターシャリーブトキシカルボニル基、フェニル基、ベンジル基、テトラヒドロフラニル基、テトラヒドロピラニル基等が挙げられる。
【００１０】
このポリアミド樹脂を約３００〜４００℃で加熱すると脱水閉環し、ポリイミド樹脂、又はポリベンゾオキサゾール樹脂、或いは両者の共重合という形で耐熱性樹脂が得られる。
【００１１】
一般式（１）のＸとしては、例えば、
【化３】
2005266420.tif 000003
等であるが、これらに限定されるものではない。
【００１２】
これらの中で特に好ましいものとしては、
【化４】
2005266420.tif 000004
より選ばれるものであり、又２種類以上用いても良い。
【００１３】
又一般式（１）のＹとしては、例えば、
【化５】
2005266420.tif 000005
【００１４】
【化６】
2005266420.tif 000006
等であるが、これらに限定されるものではない。
【００１５】
これらの中で特に好ましいものとしては、
【化７】
2005266420.tif 000007
【００１６】
【化８】
2005266420.tif 000008
【００１７】
より選ばれるものであり、又２種類以上用いても良い。
【００１８】
又本発明においては、保存性という観点から、末端を封止する事が望ましい。封止にはアルケニル基又はアルキニル基を少なくとも１個有する脂肪族基又は環式化合物基を有する誘導体を一般式（１）で示されるポリアミドの末端に酸誘導体やアミン誘導体として導入することができる。具体的には、例えば、Ｘの構造を有するジアミン或いはビス（アミノフェノール）、２，４−ジアミノフェノール等から選ばれる化合物とＹの構造を有するテトラカルボン酸無水物、トリメリット酸無水物、ジカルボン酸或いはジカルボン酸ジクロライド、ジカルボン酸誘導体、ヒドロキシジカルボン酸、ヒドロキシジカルボン酸誘導体等から選ばれる化合物とを反応させて得られた一般式（１）で示される構造を含むポリアミド樹脂を合成した後、該ポリアミド樹脂中に含まれる末端のアミノ基をアルケニル基又はアルキニル基を少なくとも１個有する脂肪族基又は環式化合物基を含む酸無水物又は酸誘導体を用いてアミドとしてキャップすることが好ましい。アミノ基と反応した後のアルケニル基又はアルキニル基を少なくとも１個有する脂肪族基又は環式化合物基を含む酸無水物又は酸誘導体に起因する基としては、例えば、
【００１９】
【化９】
2005266420.tif 000009
【００２０】
【化１０】
2005266420.tif 000010
等が挙げられるが、これらに限定されるものではない。
【００２１】
これらの中で特に好ましいものとしては、
【化１１】
2005266420.tif 000011
【００２２】
より選ばれるものであり、又２種類以上用いても良い。またこの方法に限定される事はなく、該ポリアミド樹脂中に含まれる末端の酸をアルケニル基又はアルキニル基を少なくとも１個有する脂肪族基又は環式化合物基を含むアミン誘導体を用いてアミドとしてキャップすることもできる。
【００２３】
本発明で用いる感光材はポジ型のパターニングが可能となる感光材を用いることができ、具体的にはジアゾキノン化合物やジヒドロピリジン化合物を用いることができる。ジアゾキノン化合物は、１，２−ベンゾキノンジアジド或いは１，２−ナフトキノンジアジド構造を有する化合物であり、米国特許明細書第２７７２９７５号、第２７９７２１３号、第３６６９６５８号により公知の物質である。例えば、下記のものが挙げられる。
【００２４】
【化１２】
2005266420.tif 000012
【００２５】
【化１３】
2005266420.tif 000013
【００２６】
これらの内で、特に好ましいのは、フェノール化合物と１，２−ナフトキノン−２−ジアジド−５−スルホン酸又は１，２−ナフトキノン−２−ジアジド−４−スルホン酸とのエステルである。それらについては例えば、下記のものが挙げられるが、これらに限定されるものではない。これらは２種以上用いても良い。
【００２７】
【化１４】
2005266420.tif 000014
【００２８】
【化１５】
2005266420.tif 000015
【００２９】
【化１６】
2005266420.tif 000016
【００３０】
【化１７】
2005266420.tif 000017
【００３１】
【化１８】
2005266420.tif 000018
【００３２】
【化１９】
2005266420.tif 000019
【００３３】
本発明で用いるジヒドロピリジン化合物としては、例えば２，６−ジメチル−３，５−ジアセチル−４−（２′−ニトロフェニル）−１，４−ジヒドロピリジン、４−（２′−ニトロフェニル）−２，６−ジメチル−３，５−ジカルボエトキシ−１，４−ジヒドロピリジン、４−（２′，４′−ジニトロフェニル）−２，６−ジメチル−３，５−ジカルボメトキシ−１，４−ジヒドロピリジン等を挙げることができる。
【００３４】
本発明で用いることができる熱処理によって遮光性が発現できる物質（Ｃ）は、感光性樹脂組成物に添加し、目的とする遮光性を発現できるものを使用することができる。また、着色によるパターニングでの感度の低下やスカムの発生を避けるために、パターニングの時には樹脂組成物が可視光、紫外線を透過し、パターニング後に黒色に変色するものが好ましい。したがって熱処理によって遮光性が発現できる物質としては、熱処理によって黒色となるメラニン色素前駆体が好ましい。メラニン色素前駆体としては、チロシン、ドーパ、ドーパキノン、ロイコドーパクロム、ドーパクロム、５，６−ジヒドロキシインドール、インドール−５，６−キノン等を挙げることができる。
【００３５】
本発明ではアルカリ可溶性樹脂（Ａ）、感光材（Ｂ）、熱処理によって遮光性が発現できる物質（Ｃ）を溶剤に溶解し、ワニス状にして使用する。溶剤としては、Ｎ−メチル−２−ピロリドン、γ−ブチロラクトン、Ｎ，Ｎ−ジメチルアセトアミド、ジメチルスルホキシド、ジエチレングリコールジメチルエーテル、ジエチレングリコールジエチルエーテル、ジエチレングリコールジブチルエーテル、プロピレングリコールモノメチルエーテル、ジプロピレングリコールモノメチルエーテル、プロピレングリコールモノメチルエーテルアセテート、乳酸メチル、乳酸エチル、乳酸ブチル、メチル−１，３−ブチレングリコールアセテート、１，３−ブチレングリコール−３−モノメチルエーテル、ピルビン酸メチル、ピルビン酸エチル、メチル−３−メトキシプロピオネート等が挙げられ、単独でも混合して用いても良い。
【００３６】
また溶解方法については、一般的な混合機、分散機、スリーロール以外に、分散性を高めるためにビーズミル、アニュラー型ビーズミル、ビーズレス型分散機等を用いる好ましい。
【００３７】
本発明の感光性樹脂組成物の使用方法は、まず該組成物を適当な支持体、例えば、シリコンウエハー、セラミック基板、アルミ基板等などの半導体用基板やソーダーガラス、パイレックス（Ｒ）ガラス、無アルカリガラス等の表示素子用基板に塗布する。塗布量は、半導体装置の場合、硬化後の最終膜厚が０．１〜３０μｍになるよう塗布する。膜厚が下限値を下回ると、半導体素子の保護表面膜としての機能を十分に発揮することが困難となり、上限値を越えると、微細な加工パターンを得ることが困難となるばかりでなく、加工に時間がかかりスループットが低下する。塗布方法としては、スピンナーを用いた回転塗布、スプレーコーターを用いた噴霧塗布、浸漬、印刷、ロールコーティング等がある。次に、６０〜１３０℃でプリベークして塗膜を乾燥後、所望のパターン形状に化学線を照射する。化学線としては、Ｘ線、電子線、紫外線、可視光線等が使用できるが、２００〜５００ｎｍの波長のものが好ましい。
【００３８】
次に照射部を現像液で溶解除去することによりレリーフパターンを得る。現像液としては、水酸化ナトリウム、水酸化カリウム、炭酸ナトリウム、ケイ酸ナトリウム、メタケイ酸ナトリウム、アンモニア水等の無機アルカリ類、エチルアミン、ｎ−プロピルアミン等の第１アミン類、ジエチルアミン、ジ−ｎ−プロピルアミン等の第２アミン類、トリエチルアミン、メチルジエチルアミン等の第３アミン類、ジメチルエタノールアミン、トリエタノールアミン等のアルコールアミン類、テトラメチルアンモニウムヒドロキシド、テトラエチルアンモニウムヒドロキシド等の第４級アンモニウム塩等のアルカリ類の水溶液、及びこれにメタノール、エタノールのごときアルコール類等の水溶性有機溶媒や界面活性剤を適当量添加した水溶液を好適に使用することができる。現像方法としては、スプレー、パドル、浸漬、超音波等の方式が可能である。
【００３９】
次に、現像によって形成したレリーフパターンをリンスする。リンス液としては、蒸留水を使用する。次に加熱処理を行い、オキサゾール環及び／又はイミド環を形成し、耐熱性に富む最終パターンを得る。感光材のブリーチング特性を利用して、透明にするために硬化前に全面露光した後に硬化を行っても良い。
【００４０】
本発明による感光性樹脂組成物は、半導体の表面保護膜用や層間絶縁膜又は多層回路の層間絶縁に使用することができる。また有機ＥＬ素子や液晶の表示素子における層間絶縁膜やブラックマトリックスとしても有用である。
【実施例】
【００４１】
《実施例１》
[ポリアミド樹脂の合成] 
ジフェニルエーテル−４，４’−ジカルボン酸４．１３ｇ（０．０１６モル）、と１−ヒドロキシ−１，２，３−ベンゾトリアゾール４．３２ｇ（０．０３２モル）とを反応させて得られたジカルボン酸誘導体の混合物（０．０１６モル）とヘキサフルオロ−２，２−ビス（３−アミノ−４−ヒドロキシフェニル）プロパン７．３３ｇ（０．０２０モル）とを温度計、攪拌機、原料投入口、乾燥窒素ガス導入管を備えた４つ口のセパラブルフラスコに入れ、Ｎ−メチル−２−ピロリドン５７．０ｇを加えて溶解させた。その後オイルバスを用いて７５℃にて１２時間反応させた。次にＮ−メチル−２−ピロリドン７ｇに溶解させた５−ノルボルネン−２，３−ジカルボン酸無水物１．３１ｇ（０．００８モル）を加え、更に１２時間攪拌して反応を終了した。反応混合物を濾過した後、反応混合物を水／メタノール＝３／１（容積比）の溶液に投入、沈殿物を濾集し水で充分洗浄した後、真空下で乾燥し、目的のポリアミド樹脂（Ａ−１）を得た。
【００４２】
[樹脂組成物の作製]
合成したポリアミド樹脂（Ａ−１）１０ｇ、下記構造を有する感光性ジアゾキノン（Ｂ−１）２ｇ、ドーパ１０ｇをγ―ブチロラクトン４０ｇに、三本ロールを用いて混合分散させ、２μｍのフッ素樹脂製フィルターで濾過し、半透明色の感光性樹脂組成物を得た。
【００４３】
［現像性評価］
この感光性樹脂組成物をシリコンウエハーにスピンコーターを用いて塗布した後、ホットプレートにて１２０℃で４分乾燥し、膜厚約４μｍの塗膜を得た。この塗膜に凸版印刷（株）製マスク（テストチャートＮｏ．１：幅０．８８〜５０μｍの残しパターン及び抜きパターンが描かれている）を通して、（株）ニコン製ｇ線ステッパＮＳＲ―１５５３Ｇ３Ａを用いて、露光量を４００ｍＪ／ｃｍ2で露光を行った。次に２．３８％のテトラメチルアンモニウムヒドロキシド水溶液に現像時の膜べりが１．５μｍになるように現像時間を調整し、露光部を溶解除去した後、純水で３０秒間リンスした。パターンを観察したところ、１０μｍのパターンがスカムが無く良好にパターンが開口していることが確認できた。
【００４４】
［透過率評価］
作成したパターンをオーブンで３００℃／３０分で加熱を行った後、硬化後約２μｍのフィルムを得た。このとき、フィルムが黒色に変化していることが確認できた。２％のフッ酸水溶液に浸漬することにより、フィルムを剥がし４００ｎｍの透過率を測定したところ、９．５％と良好な遮光性を示した。
【００４５】
《実施例２》
実施例１において使用した感光ジアゾキノン（Ｂ−１）２ｇの代わりに２，６−ジメチル−３，５−ジカルボキシメチル−４−（２’−ニトロフェニル）−１，４−ジヒドロピリジン（ＤＨＰＭと略）（Ｂ−２）３．０ｇを使用し、それ以外については実施例１と同様に評価を行った。
《実施例３》
[ポリアミド樹脂の合成] 
４，４’―オキシジフタル酸無水物１７．０６ｇ（０．０５５モル）と２−メチル−２−プロパノール８．１５ｇ（０．１１０モル）とピリジン１０．９ｇ（０．１３８モル）とを温度計、攪拌機、原料投入口、乾燥窒素ガス導入管を備えた４つ口のセパラブルフラスコに入れ、Ｎ−メチル−２−ピロリドン１５０ｇを加えて溶解させた。この反応溶液に１−ヒドロキシ−１，２，３−ベンゾトリアゾール１４．９ｇ（０．１１０モル）をＮ−メチル−２−ピロリドン３０ｇと共に滴下した後、ジシクロヘキシルカルボジイミド２２．７ｇ（０．１１０モル）をＮ−メチル−２−ピロリドン５０ｇと共に滴下し、室温で一晩反応させた。その後、この反応溶液にジフェニルエーテル−４，４’−ジカルボン酸１モルと１−ヒドロキシ−１，２，３−ベンゾトリアゾール２モルとを反応させて得られたジカルボン酸誘導体（活性エステル）２７．１ｇ（０．０５５モル）とヘキサフルオロ−２，２−ビス（３−アミノ−４−ヒドロキシフェニル）プロパン４４．７ｇ（０．１２２モル）をＮ−メチル−２−ピロリドン７０ｇと共に添加し、室温で２時間攪拌した。その後オイルバスを用いて７５℃にて１２時間反応させた。
次にＮ−メチル−２−ピロリドン２０ｇに溶解させた５−ノルボルネン−２，３−ジカルボン酸無水物３．９４ｇ（０．０２４モル）を加え、更に１２時間攪拌して反応を終了した。他は実施例１と同様に、再沈、精製を行い目的とするポリアミド樹脂（Ａ―２）を合成した。
【００４６】
[樹脂組成物の作製、現像性、透過率評価]
合成したポリアミド樹脂（Ａ−２）１０ｇ、下記構造を有する感光性ジアゾキノン（Ｂ−３）１．５ｇ、ドーパ１２ｇをγ―ブチロラクトン４０ｇに、三本ロールを用いて混合分散させ、１μｍのフッ素樹脂製フィルターで濾過し、感光性樹脂組成物を得た。現像性、透過率評価は実施例１と同様に実施した。
【００４７】
【化２０】
2005266420.tif 000020
【００４８】
【化２１】
2005266420.tif 000021
【００４９】
《比較例１》
実施例１において使用したドーパ１０ｇの代わりに日本化薬製Ｋａｙａｓｅｔ  Ｂｌａｃｋ  Ｂ  １０ｇを使用し、それ以外については実施例１と同様に評価を行ったところ、１０μｍのパターンは開口していたが、スカムが確認された。４００ｎｍの透過率を測定したところ、透過率は０．２％であった。
【００５０】
【表１】
2005266420.tif 000022
【産業上の利用可能性】
【００５１】
本発明は、遮光性に優れ、スカムが無くパターニングできる感光性樹脂組成物並びに半導体装置及び表示素子を提供するものである。